(57)【要約】【課題】蒸着法により薄膜を形成するに際し、均一かつ緻密な薄膜を形成することができるとともに、例えば、膜形成材料の有効利用が可能な蒸着装置を提供すること。【解決手段】蒸着装置１０は、チャンバ１１と、チャンバ１１内に設けられ、膜材料１３を収納するルツボ１４と、基板２を保持する基板ホルダー１２と、いずれもルツボ１４を覆って膜材料１３の気化物が基板２側に向かうのを阻止する阻止位置と、気化物が基板２側に向かうのを許容する許容位置とに変位可能に設けられた第１のシャッター部材２１および第２のシャッター部材２２と、各シャッター部材２１、２２の作動を制御する制御手段３２を有している。この制御手段３２は、第１のシャッター部材２１と、第２のシャッター部材２２とを異なる時間に前記阻止位置に変位させるよう構成されていることを特徴とする。【選択図】図２
2007146265.tif 000002
【特許請求の範囲】
【請求項１】
成膜対象物の表面に、膜材料の気化物を所定の速度で被着させて薄膜を形成する蒸着装置であって、
チャンバと、
該チャンバ内に設けられ、前記膜材料を収納する材料収納部と、
前記膜材料を加熱して気化させる加熱手段と、
前記チャンバ内に設けられ、前記成膜対象物を保持する保持部と、
前記チャンバ内に設けられ、いずれも、前記材料収納部を覆って前記気化物が前記保持部側に向かうのを阻止する阻止位置と、前記気化物が前記保持部側に向かうのを許容する許容位置とに変位可能に設けられた第１のシャッター部材および第２のシャッター部材と、
前記第１のシャッター部材および前記第２のシャッター部材の作動を制御する機能を備える制御手段とを有し、
前記制御手段は、前記第１のシャッター部材と、前記第２のシャッター部材とを異なる時間に前記阻止位置に変位させるよう構成されていることを特徴とする蒸着装置。
【請求項２】
前記第１のシャッター部材は、前記材料収納部に対して回動可能に設けられている請求項１に記載の蒸着装置。
【請求項３】
前記第１のシャッター部材は、主として金属材料で構成される請求項１または２に記載の蒸着装置。
【請求項４】
前記第２のシャッター部材は、前記材料収納部に対して回動可能に設けられている請求項１ないし３のいずれかに記載の蒸着装置。
【請求項５】
前記第２のシャッター部材に被着した膜材料を回収して再利用する請求項１ないし４のいずれかに記載の蒸着装置。
【請求項６】
前記第２のシャッター部材は、その材料収納部側の面が湾曲凹面を構成する請求項１ないし５のいずれかに記載の蒸着装置。
【請求項７】
前記第２のシャッター部材は、主として金属材料で構成される請求項１ないし６のいずれかに記載の蒸着装置。
【請求項８】
前記制御手段は、前記第１のシャッター部材を前記阻止位置とした状態で、前記加熱手段により前記膜材料の加熱を開始させ、当該膜材料が気化する温度となったとき、前記第１のシャッター部材を前記許容位置に変位させ、
次いで、前記阻止位置の前記第２のシャッター部材に前記気化物を被着させ、前記膜材料の気化速度が前記所定の速度となったとき、前記第２のシャッター部材を前記許容位置に変位させるよう構成されている請求項１ないし７のいずれかに記載の蒸着装置。
【請求項９】
前記第２のシャッター部材は、前記第１のシャッター部材より前記保持部側に設けられている請求項８に記載の蒸着装置。
【請求項１０】
前記材料収納部は、前記膜材料の温度を測定する温度測定手段を有し、
前記制御手段は、前記温度測定手段による測定値に基づいて、前記第１のシャッター部材を前記阻止位置から前記許容位置に変位させるよう構成されている請求項８または９に記載の蒸着装置。
【請求項１１】
前記材料収納部と前記第２のシャッター部材との間に、前記膜材料の前記気化速度を測定する第１のレートセンサを備え、
前記制御手段は、前記第１のレートセンサによる測定値に基づいて、前記第２のシャッター部材を前記阻止位置から前記許容位置に変位させるよう構成されている請求項８ないし１０のいずれかに記載の蒸着装置。
【請求項１２】
前記第１のレートセンサは、前記第２のシャッター部材に設けられている請求項１１に記載の蒸着装置。
【請求項１３】
前記第２のシャッター部材と前記保持部との間に、前記膜材料の前記気化速度を測定する第２のレートセンサを備え、
前記制御手段は、前記第２のレートセンサによる測定値に基づいて、前記気化速度が前記所定の速度を保たれるよう、前記加熱手段の作動の制御を行う請求項８ないし１２のいずれかに記載の蒸着装置。
【請求項１４】
前記チャンバ内の空間を、前記材料収納部を収納する第１の空間と、前記保持部を収納する第２の空間とに区画し、前記第１の空間と第２の空間とを連通する開口部を備える隔壁部を有し、
前記第２のレートセンサは、前記隔壁部に設けられている請求項１３に記載の蒸着装置。
【請求項１５】
前記材料収納部は、前記保持部に対面して設置されている請求項１ないし１４のいずれかに記載の蒸着装置。
【発明の詳細な説明】
【技術分野】
【０００１】
本発明は、蒸着装置に関するものである。
【背景技術】
【０００２】
少なくとも一層の発光性有機層（有機エレクトロルミネッセンス層）が陰極と陽極に挟まれている構造を特徴とする有機エレクトロルミネッセンス素子（以下、有機ＥＬ素子と称する。）は、無機ＥＬ素子に比べて印加電圧を大幅に低下させることができ、多彩な発光色の素子が作製可能である。
現在、より高性能な有機ＥＬ素子を得るため、材料の開発・改良をはじめ、様々なデバイス構造が提案されており、活発な研究が行われている。
【０００３】
また、この有機ＥＬ素子については既に様々な発光色の素子、また高輝度、高効率の素子が開発されており、表示装置の画素としての利用や光源としての利用など多種多様な実用化用途が検討されている。
このような有機ＥＬ素子としては、基板上に、陽極、有機ＥＬ層（正孔輸送層、発光層、電子輸送層）および陰極がこの順に積層形成されたものが提案されている。
【０００４】
この有機ＥＬ素子では、陽極と陰極との間に通電すると、陽極からの正孔が正孔輸送層を介して発光層に移動し、また、陰極からの電子が電子輸送層を介して発光層に移動し、発光層において正孔と電子とが再結合する。この再結合に際して放出されたエネルギーによって発光層の有機材料が励起状態となり、この励起状態から基底状態に戻る際に蛍光やりん光を放出する。
【０００５】
ところで、このような構成の有機ＥＬ素子において、有機ＥＬ層は、一般的に、真空蒸着法を用いて成膜されている（例えば、特許文献１参照。）。
この真空蒸着法では、チャンバ内に陽極が形成された基板と、有機ＥＬ層の構成材料（膜材料）とを対向させて設置し、膜材料を加熱して気化させることにより、この膜材料の気化物を陽極上に被着させて有機ＥＬ層を形成する。
【０００６】
このような真空蒸着法を用いて、より均一かつ緻密な有機ＥＬ層（薄膜）を形成するには、陽極上に、所定の速度以上となった膜材料の気化物を到達させることが重要となる。すなわち、膜材料の気化速度が所定の速度以上になるまで、気化物が陽極上に到達するのを阻止することが重要となる。
そこで、有機ＥＬ層の製造には、一般に、陽極と膜材料との間に、前記所定の速度になるまで、陽極に気化物が到達するのを阻止するシャッター部材が設けられる。
このような真空蒸着装置では、気化物が前記所定の速度になるまで、膜材料がシャッター部材に付着することとなる。
【０００７】
ここで、有機ＥＬ材料（膜材料）は、一般的に高価であることから、製造コスト削減の観点からは、シャッター部材に付着した膜材料を回収して再利用したい。ところが、シャッター部材には、膜材料より低沸点を有する低分子系の不純物が膜材料よりも先に被着している。そのため、シャッター部材に被着した膜材料を回収したとしても、前記不純物が高濃度で混入することとなり、この回収した膜材料を再利用できないという問題がある。
【０００８】
【特許文献１】特開２０００−３０６６６６号公報
【発明の開示】
【発明が解決しようとする課題】
【０００９】
本発明の目的は、蒸着法により薄膜を形成するに際し、均一かつ緻密な薄膜を形成することができるとともに、例えば、膜材料の有効利用が可能な蒸着装置を提供することにある。
【課題を解決するための手段】
【００１０】
このような目的は、下記の本発明により達成される。
本発明の蒸着装置は、成膜対象物の表面に、膜材料の気化物を所定の速度で被着させて薄膜を形成する蒸着装置であって、
チャンバと、
該チャンバ内に設けられ、前記膜材料を収納する材料収納部と、
前記膜材料を加熱して気化させる加熱手段と、
前記チャンバ内に設けられ、前記成膜対象物を保持する保持部と、
前記チャンバ内に設けられ、いずれも、前記材料収納部を覆って前記気化物が前記保持部側に向かうのを阻止する阻止位置と、前記気化物が前記保持部側に向かうのを許容する許容位置とに変位可能に設けられた第１のシャッター部材および第２のシャッター部材と、
前記第１のシャッター部材および前記第２のシャッター部材の作動を制御する機能を備える制御手段とを有し、
前記制御手段は、前記第１のシャッター部材と、前記第２のシャッター部材とを異なる時間に前記阻止位置に変位させるよう構成されていることを特徴とする。
これにより、蒸着法により薄膜を形成するに際し、均一かつ緻密な薄膜を形成することができるとともに、例えば、膜材料の有効利用が可能な蒸着装置とすることができる。
【００１１】
本発明の蒸着装置では、前記第１のシャッター部材は、前記材料収納部に対して回動可能に設けられていることが好ましい。
第１のシャッター部材を、かかる構成とすることにより、簡単な構成で阻止位置と許容位置との間での変位を容易に行うことができる。
本発明の蒸着装置では、前記第１のシャッター部材は、主として金属材料で構成されることが好ましい。
これにより、第１のシャッター部材に、優れた熱伝導性を付与することができる。その結果、第１のシャッター部材は、効率よく熱を放出（放熱）することができるようになり、膜材料の気化物の被着に伴う急激な温度上昇を防止することができる。これにより、第１のシャッター部材は、その被着（捕捉）対象物を確実に被着させることができる。
【００１２】
本発明の蒸着装置では、前記第２のシャッター部材は、前記材料収納部に対して回動可能に設けられていることが好ましい。
第２のシャッター部材を、かかる構成とすることにより、簡単な構成で阻止位置と許容位置との間での変位を容易に行うことができる。
本発明の蒸着装置では、前記第２のシャッター部材に被着した膜材料を回収して再利用することが好ましい。
これにより、無駄に使用される膜材料の量を低減することができ、製造コストの削減を図ることができる。
【００１３】
本発明の蒸着装置では、前記第２のシャッター部材は、その材料収納部側の面が湾曲凹面を構成することが好ましい。
第２のシャッター部材をかかる構成とすることにより、表面積を広げ、堆積する膜が厚膜化して剥がれ落ちることを防止できる他、湾曲凹面に付着する膜材料をより無駄なくかつ容易に回収することができるという利点もある。
【００１４】
本発明の蒸着装置では、前記第２のシャッター部材は、主として金属材料で構成されることが好ましい。
これにより、第２のシャッター部材に、優れた熱伝導性を付与することができる。その結果、第２のシャッター部材は、効率よく熱を放出（放熱）することができるようになり、膜材料の気化物の被着に伴う急激な温度上昇を防止することができる。これにより、第２のシャッター部材は、その被着（捕捉）対象物を確実に被着させることができる。
【００１５】
本発明の蒸着装置では、前記制御手段は、前記第１のシャッター部材を前記阻止位置とした状態で、前記加熱手段により前記膜材料の加熱を開始させ、当該膜材料が気化する温度となったとき、前記第１のシャッター部材を前記許容位置に変位させ、
次いで、前記阻止位置の前記第２のシャッター部材に前記気化物を被着させ、前記膜材料の気化速度が前記所定の速度となったとき、前記第２のシャッター部材を前記許容位置に変位させるよう構成されていることが好ましい。
これにより、蒸着法により薄膜を形成するに際し、均一かつ緻密な薄膜を形成することができるとともに、膜材料の有効利用が可能な蒸着装置とすることができる。
【００１６】
本発明の蒸着装置では、前記第２のシャッター部材は、前記第１のシャッター部材より前記保持部側に設けられていることが好ましい。
本発明の蒸着装置では、前記材料収納部は、前記膜材料の温度を測定する温度測定手段を有し、
前記制御手段は、前記温度測定手段による測定値に基づいて、前記第１のシャッター部材を前記阻止位置から前記許容位置に変位させるよう構成されていることが好ましい。
かかる構成とすることにより、膜材料に含まれる不純物のうち、膜材料より低い沸点または昇華点を有するものは、膜材料に先立って気化して第１のシャッター部材に被着することとなる。これにより、第２のシャッター部材や成膜対象物に不純物が被着するのを確実に防止することができる。
【００１７】
本発明の蒸着装置では、前記材料収納部と前記第２のシャッター部材との間に、前記膜材料の前記気化速度を測定する第１のレートセンサを備え、
前記制御手段は、前記第１のレートセンサによる測定値に基づいて、前記第２のシャッター部材を前記阻止位置から前記許容位置に変位させるよう構成されていることが好ましい。
【００１８】
かかる構成とすることにより、所定の速度に満たない膜材料の気化物が、成膜対象物に被着するのを防止することができる。換言すれば、薄膜の成膜に適する速度（蒸着レート）で前記気化物を成膜対象物に被着させることができる。その結果、均一、均質かつ緻密な薄膜を確実に形成することができ、得られる薄膜は、優れた特性を発揮するものとなる。
【００１９】
本発明の蒸着装置では、前記第１のレートセンサは、前記第２のシャッター部材に設けられていることが好ましい。
これにより、第２のシャッター部材を許容位置に変位させた際には、第１のレートセンサを材料収納部からズレて位置させることができ、第１のレートセンサへの膜材料の付着量を低減させることができる。
【００２０】
本発明の蒸着装置では、前記第２のシャッター部材と前記保持部との間に、前記膜材料の前記気化速度を測定する第２のレートセンサを備え、
前記制御手段は、前記第２のレートセンサによる測定値に基づいて、前記気化速度が前記所定の速度を保たれるよう、前記加熱手段の作動の制御を行うことが好ましい。
これにより、得られる薄膜は、より均一、均質かつ緻密なものとなり、その特性がより向上する。
【００２１】
本発明の蒸着装置では、前記チャンバ内の空間を、前記材料収納部を収納する第１の空間と、前記保持部を収納する第２の空間とに区画し、前記第１の空間と第２の空間とを連通する開口部を備える隔壁部を有し、
前記第２のレートセンサは、前記隔壁部に設けられていることが好ましい。
本発明の蒸着装置では、前記材料収納部は、前記保持部に対面して設置されていることが好ましい。
これにより、成膜対象物へ到達する膜材料の気化物の分布にバラつきが生じるのを防止または低減することができ、その結果、均質かつ均一な膜厚の薄膜を得ることができる。
【発明を実施するための最良の形態】
【００２２】
まず、本発明の蒸着装置について説明する前に、本発明の蒸着装置を用いて製造される有機ＥＬ素子（有機エレクトロルミネッセンス素子）の一例について説明する。
図１は、有機ＥＬ素子の一例を示した縦断面図である。
図１に示す有機ＥＬ素子１は、基板２と、基板２上に設けられた陽極３と、陽極３上に設けられた有機ＥＬ層４と、有機ＥＬ層４上に設けられた陰極５と、各前記層３、４、５を覆うように設けられた保護層６とを備えている。
また、有機ＥＬ層４は、陽極３側から、正孔輸送層４５、発光層４６および電子輸送層４７の順で積層された複数の層で構成される積層体となっている。
【００２３】
この有機ＥＬ素子１では、陽極３と陰極５とに通電することにより、発光層４６において、電子輸送層４７を介して輸送された電子と、正孔輸送層４５を介して輸送された正孔とが再結合し、この再結合に際して放出されたエネルギーによりエキシトン（励起子）が生成し、エキシトンが基底状態に戻る際にエネルギー（蛍光やりん光）が放出される。すなわち、有機ＥＬ素子１（発光層４６）が発光する。
本実施形態では、この有機ＥＬ素子１は、発光層４６からの光を陽極３側に取り出して視認するボトムエミッション構造の素子となっている。
【００２４】
以下、この有機ＥＬ素子１の各部の構成について説明する。
基板２は、有機ＥＬ素子１の支持体となるものであり、この基板２上に各前記層が形成されている。
前述したように、本実施形態の有機ＥＬ素子１は、陽極３側から光を取り出す構成（ボトムエミッション型）であるため、基板２は、実質的に透明（無色透明、着色透明または半透明）とされている。
【００２５】
基板２の構成材料としては、例えば、ポリエチレンテレフタレート、ポリエチレンナフタレート、ポリプロピレン、シクロオレフィンポリマー、ポリアミド、ポリエーテルサルフォン、ポリメチルメタクリレート、ポリカーボネート、ポリアリレートのような樹脂材料や、石英ガラス、ソーダガラスのようなガラス材料等が挙げられ、これらのうちの１種または２種以上を組み合わせて用いることができる。
このような基板２の平均厚さは、特に限定されないが、０．１〜３０ｍｍ程度であるのが好ましく、０．１〜１０ｍｍ程度であるのがより好ましい。
【００２６】
陽極３は、有機ＥＬ層４（後述する正孔輸送層４５）に正孔を注入する電極である。また、この陽極３は、有機ＥＬ層４（後述する発光層４６）からの発光を視認し得るように、実質的に透明（無色透明、有色透明、半透明）とされている。
かかる観点から、陽極３の構成材料（陽極材料）としては、仕事関数が大きく、導電性に優れ、また、透光性を有する材料を用いるのが好ましい。
このような陽極材料としては、例えば、ＩＴＯ（Ｉｎｄｉｕｍ  Ｔｉｎ  Ｏｘｉｄｅ）、ＳｎＯ2、Ｓｂ含有ＳｎＯ2、Ａｌ含有ＺｎＯ等の酸化物、Ａｕ、Ｐｔ、Ａｇ、Ｃｕまたはこれらを含む合金等が挙げられ、これらのうちの少なくとも１種を用いることができる。
【００２７】
陽極３の厚さ（平均）は、特に限定されないが、１０〜２００ｎｍ程度であるのが好ましく、５０〜１５０ｎｍ程度であるのがより好ましい。陽極３の厚さが薄すぎると、陽極３としての機能が充分に発揮されなくなるおそれがあり、一方、陽極３が厚過ぎると、陽極材料の種類等によっては、光の透過率が著しく低下し、実用に適さなくなるおそれがある。
【００２８】
なお、陽極材料には、例えば、ポリチオフェン、ポリピロール等の導電性樹脂材料を用いることもできる。
一方、陰極５は、有機ＥＬ層４（後述する電子輸送層４７）に電子を注入する電極である。
陰極５の構成材料（陰極材料）としては、仕事関数の小さい材料を用いるのが好ましい。
【００２９】
このような陰極材料としては、Ｌｉ、Ｍｇ、Ｃａ、Ｓｒ、Ｌａ、Ｃｅ、Ｅｒ、Ｅｕ、Ｓｃ、Ｙ、Ｙｂ、Ａｇ、Ｃｕ、Ａｌ、Ｃｓ、Ｒｂまたはこれらを含む合金等が挙げられ、これらのうちの少なくとも１種を用いることができる。
特に、陰極材料として合金を用いる場合には、Ａｇ、Ａｌ、Ｃｕ等の安定な金属元素を含む合金、具体的には、ＭｇＡｇ、ＡｌＬｉ、ＣｕＬｉ等の合金を用いるのが好ましい。かかる合金を陰極材料として用いることにより、陰極５の電子注入効率および安定性の向上を図ることができる。
【００３０】
陰極５の厚さ（平均）は、１ｎｍ〜１μｍ程度であるのが好ましく、１００〜４００ｎｍ程度であるのがより好ましい。陰極５の厚さが薄すぎると、陰極５としての機能が充分に発揮されなくなるおそれがあり、一方、陰極５が厚過ぎると、有機ＥＬ素子１の発光効率が低下するおそれがある。
なお、陰極５は、単層構造のものに限定されず、複数層の積層体で構成することができる。例えば、陰極５を２層構造とする場合には、有機ＥＬ層４側の層を前記の低仕事関数金属で構成し、有機ＥＬ層４と反対側の層を前記の透明導電性酸化物で構成することができる。これにより、電子輸送層４７への電子の注入効率をより向上させることができる。
【００３１】
陽極３と陰極５との間には、有機ＥＬ層４が設けられている。有機ＥＬ層４は、前述したように、正孔輸送層４５と、発光層４６と、電子輸送層４７とを備え、これらがこの順で陽極３上に形成されている。
正孔輸送層４５は、陽極３から注入された正孔を発光層４６まで輸送する機能を有するものである。
正孔輸送層４５の構成材料（正孔輸送材料）は、正孔輸送能力を有するものであれば、いかなるものであってもよいが、共役系の化合物であるのが好ましい。共役系の化合物は、その特有な電子雲の広がりによる性質上、極めて円滑に正孔を輸送できるため、正孔輸送能力に特に優れる。
【００３２】
このような正孔輸送材料としては、例えば、１，１−ビス（４−ジ−パラ−トリアミノフェニル）シクロへキサンのようなアリールシクロアルカン系化合物、４，４’，４’’−トリメチルトリフェニルアミンのようなアリールアミン系化合物、Ｎ，Ｎ，Ｎ’，Ｎ’−テトラフェニル−パラ−フェニレンジアミンのようなフェニレンジアミン系化合物、トリアゾールのようなトリアゾール系化合物、イミダゾールのようなイミダゾール系化合物、１，３，４−オキサジアゾールのようなオキサジアゾール系化合物、アントラセンのようなアントラセン系化合物、フルオレノンのようなフルオレノン系化合物、ポリアニリンのようなアニリン系化合物、フタロシアニンのようなフタロシアニン系化合物等が挙げられ、これらのうちの１種または２種以上を組み合わせて用いることができる。これらの化合物の低分子（モノマーやオリゴマー）は、いずれも、高い正孔輸送能力を有しており、後述する本発明の蒸着装置を用いて正孔輸送層４５を形成する際に、膜材料１３として好適に用いられる。
【００３３】
正孔輸送層４５の厚さ（平均）は、特に限定されないが、１０〜１５０ｎｍ程度であるのが好ましく、５０〜１００ｎｍ程度であるのがより好ましい。正孔輸送層４５の厚さが薄すぎると、ピンホールが生じるおそれがあり、一方、正孔輸送層４５が厚過ぎると、正孔輸送層４５の透過率が悪くなる原因となり、有機ＥＬ素子１の発光色の色度（色相）が変化してしまうおそれがある。
電子輸送層４７は、陰極５から注入された電子を発光層４６まで輸送する機能を有するものである。
【００３４】
電子輸送層４７の構成材料（電子輸送材料）としては、例えば、１，３，５−トリス［（３−フェニル−６−トリ−フルオロメチル）キノキサリン−２−イル］ベンゼン（ＴＰＱ１）のようなベンゼン系化合物（スターバースト系化合物）、ナフタレンのようなナフタレン系化合物、フェナントレンのようなフェナントレン系化合物、クリセンのようなクリセン系化合物、ペリレンのようなペリレン系化合物、アントラセンのようなアントラセン系化合物、オキサジアゾールのようなオキサジアゾール系化合物、トリアゾールのようなトリアゾール系化合物、トリス（８−ヒドロキシキノリノレート）アルミニウム（Ａｌｑ３）のような各種金属錯体等が挙げられ、これらのうちの１種または２種以上を組み合わせて用いることができる。これらの化合物は、いずれも、低分子系の化合物であり、かつ、高い電子輸送能力を有していることから、後述する本発明の蒸着装置を用いて電子輸送層４７を形成する際に、膜材料１３として好適に用いられる。
【００３５】
電子輸送層４７の厚さ（平均）は、特に限定されないが、１〜１００ｎｍ程度であるのが好ましく、２０〜５０ｎｍ程度であるのがより好ましい。電子輸送層４７の厚さが薄すぎると、ピンホールが生じショートするおそれがあり、一方、電子輸送層４７が厚過ぎると、電子輸送材料の種類等によっては、抵抗値が高くなるおそれがある。
また、発光層４６としては、電圧印加時に陽極３側から正孔を、また、陰極５側から電子を注入することができ、正孔と電子が再結合する場を提供できる構成材料により構成されるものであれば、いかなるものであってもよい。
【００３６】
このような発光層４６の構成材料（発光材料）としては、例えば、ジスチリルベンゼン（ＤＳＢ）のようなベンゼン系化合物、ナイルレッドのようなナフタレン系化合物、フェナントレンのようなフェナントレン系化合物、Ｎ，Ｎ’−ビス（２，５−ジ−ｔ−ブチルフェニル）−３，４，９，１０−ペリレン−ジ−カルボキシイミド（ＢＰＰＣ）のようなペリレン系化合物、ビススチリルアントラセンのようなアントラセン系化合物、ピレンのようなピレン系化合物、スチルベンのようなスチルベン系化合物、２，５−ジベンゾオキサゾールチオフェンのようなチオフェン系化合物、ベンゾオキサゾールのようなベンゾオキサゾール系化合物、クマリンのようなクマリン系化合物、オキサジアゾールのようなオキサジアゾール系化合物、キナクリドンレッドのようなキナクリドン系化合物、フローレンのようなフローレン系化合物、トリス（８−ヒドロキシキノリノレート）アルミニウム（Ａｌｑ３）、トリス（４−メチル−８キノリノレート）アルミニウム（III）（Ａｌｍｑ３）、（８−ヒドロキシキノリノレート）亜鉛（Ｚｎｑ２）、（１，１０−フェナントロリン）−トリス−（４，４，４−トリフルオロ−１−（２−チエニル）−ブタン−１，３−ジオネート）ユーロピウム（III）（Ｅｕ（ＴＴＡ）３（ｐｈｅｎ））のような各種金属錯体等が挙げられ、これらのうちの１種または任意の２種以上を組み合わせて用いることができる。これらの化合物は、いずれも、低分子系の化合物であり、かつ、優れた発光特性を有することから、後述する本発明の蒸着装置を用いて発光層４６を形成する際に、膜材料１３として好適に用いられる。
発光層４６の厚さ（平均）は、特に限定されないが、１０〜１５０ｎｍ程度であるのが好ましく、５０〜１００ｎｍ程度であるのがより好ましい。発光層の厚さを前記範囲とすることにより、正孔と電子との再結合が効率よくなされ、発光層４６の発光効率をより向上させることができる。
【００３７】
なお、本実施形態では、発光層４６は、正孔輸送層４５および電子輸送層４７と別個に設けられているが、正孔輸送層４５と発光層４６とを兼ねた正孔輸送性発光層や、電子輸送層４７と発光層４６とを兼ねた電子輸送性発光層とすることもできる。この場合、正孔輸送性発光層の電子輸送層４７との界面付近が、また、電子輸送性発光層の正孔輸送層４５との界面付近が、それぞれ、発光層４６として機能する。
【００３８】
また、正孔輸送性発光層を用いた場合には、陽極３から正孔輸送性発光層に注入された正孔が電子輸送層４７によって閉じこめられ、また、電子輸送性発光層を用いた場合には、陰極５から電子輸送性発光層に注入された電子が正孔輸送層４５によって閉じこめられるため、いずれも、正孔と電子との再結合効率を向上させることができるという利点がある。
【００３９】
また、各層３、４、５同士の間には、任意の目的の層が設けられていてもよい。例えば、正孔輸送層４５と陽極３との間には正孔注入層を、また、発光層４６と電子輸送層４７との間には電子注入層等を設けることができる。
保護層６は、有機ＥＬ素子１を構成する各層３、４、５を覆うように設けられている。この保護層６は、有機ＥＬ素子１を構成する各層３、４、５を気密的に封止し、酸素や水分を遮断する機能を有する。保護層６を設けることにより、有機ＥＬ素子１の信頼性の向上や、変質・劣化の防止等の効果が得られる。
また、保護層６の内部には、例えば、窒素ガス、各種希ガス等の不活性ガスを充填するようにしてもよい。これにより、有機ＥＬ素子１の変質・劣化等をより確実に防止することができる。
【００４０】
保護層６の構成材料としては、例えば、Ａｌ、Ａｕ、Ｃｒ、Ｎｂ、Ｔａ、Ｔｉまたはこれらを含む合金、酸化シリコン、各種樹脂材料等を挙げることができる。なお、保護層６の構成材料として導電性を有する材料を用いる場合には、短絡を防止するために、保護層６と各層３、４、５との間には、必要に応じて、絶縁膜を設けるのが好ましい。
この有機ＥＬ素子１は、例えばディスプレイ用として用いることができるが、その他にも光源等としても使用可能であり、種々の光学的用途等に用いることが可能である。
【００４１】
また、有機ＥＬ素子１をディスプレイに適用する場合、その駆動方式としては、特に限定されず、この実施形態ではアクティブマトリックス方式を採用しているが、パッシブマトリックス方式であってもよい。
以上のような構成の有機ＥＬ素子１において、有機ＥＬ層４を構成する各層、すなわち正孔輸送層４５、電子輸送層４７および発光層４６を、以下に説明する本発明の蒸着装置を用いて形成することができる。
【００４２】
以下、図１に示す有機ＥＬ素子１を製造する場合を代表にして、本発明の蒸着装置について説明する。
図２は、本発明の蒸着装置の実施形態の構成を示す縦断面図である。なお、以下では、説明の便宜上、図２中の上側を「上」、下側を「下」または「底」という。
図２に示す蒸着装置１０は、チャンバ１１内において、陽極３上に膜材料１３の気化物１３’を所定の速度で被着させることにより、正孔輸送層４５、電子輸送層４７および発光層４６（薄膜）を順次形成する装置である。
【００４３】
この蒸着装置１０は、チャンバ１１を有し、このチャンバ１１内には、膜材料１３を収納するルツボ（材料収納部）１４と、膜材料１３を加熱して気化させる加熱手段３１と、陽極３が形成された基板２（成膜対象物）を保持する基板ホルダー（保持部）１２と、ルツボ１４を覆う位置と覆わない位置とに変位可能な第１のシャッター部材２１および第２のシャッター部材２２と、基板ホルダー１２を覆う位置と覆わない位置とに変位可能な第３のシャッター部材２３と、それぞれ膜材料１３の気化速度を測定する第１のレートセンサ４１および第２のレートセンサ４２とが設けられている。
また、蒸着装置１０は、各部の作動を制御する制御手段３２と、チャンバ１１内を減圧する減圧手段１８と、チャンバ１１内にガスを供給するガス供給手段（図示せず）とを備えている。
【００４４】
以下、各部の構成について、順次説明する。
チャンバ１１は、その内部の空間１１１を気密的に封止可能な容器である。
このチャンバ１１の内壁には、その鉛直方向の途中に、隔壁部１２０が設けられており、この隔壁部１２０により、空間１１１は、隔壁部１２０より下側の第１の空間１１２と、上側の第２の空間１１３とに区画されている。
【００４５】
そして、第１の空間１１２には、ルツボ１４が収納され、一方、第２の空間１１３には、基板ホルダー１２が収納されている。
また、隔壁部１２０の中央部には、開口部１２１が形成されており、開口部１２１を介して第１の空間１１２と第２の空間１１３とが連通し、後述するように、膜材料１３の気化物１３’の通過が可能となっている。
【００４６】
このような隔壁部１２０をチャンバ１１内に設けることにより、陽極３上に到達しない気化物１３’のうち、第２の空間１１３側のチャンバ１１の内壁に付着するものの量を低減することができる。すなわち、陽極３上に到達しない気化物１３’の多くを、第１の空間１１２側のチャンバ１１の内壁に付着させることができる。そのため、チャンバ１１内の洗浄を行う際には、その作業を限られた領域で行えばよく、作業の効率化を図ることができる。
【００４７】
基板ホルダー１２は、チャンバ１１の天井部に取り付けられている。この基板ホルダー１２は、その中心部が回転駆動手段６０”の回転軸６６に固定された状態で設置されている。回転駆動手段６０”の本体部６７は、チャンバ１１の外部に設置されており、回転軸６６は、チャンバ１１の天井部を貫通した状態になっている。回転軸６６が挿通する貫通孔には、シール部材１５が設置されることにより、チャンバ１１の気密性が確保されている。
回転駆動手段６０”の本体部６７は、モータ、変速機等を内蔵しており、回転軸６６を介して、基板ホルダー１２を回転駆動する。これにより、有機ＥＬ層４を均質かつ均一な厚さで成膜することができる。
【００４８】
また、ルツボ１４は、基板ホルダー１２に対面する位置、すなわち、チャンバ１１の底部に設置されている。これにより、基板ホルダー１２（陽極３）へ到達する膜材料１３の気化物１３’の分布にバラつきが生じるのを防止または低減することができ、その結果、均質かつ均一な膜厚の有機ＥＬ層４を得ることができる。
このルツボ１４またはその近傍には、ルツボ１４内に収納された膜材料１３を、直接または間接的に加熱して、気化（蒸発または昇華）させる加熱手段３１が設けられている。
加熱手段３１の加熱方式は、特に限定されず、例えば、抵抗加熱（ヒータ）、電子ビーム加熱等いずれであってもよい。
【００４９】
また、ルツボ１４には、膜材料１３の温度を測定（検知）する温度センサや温度計のような温度測定手段（図示せず）が設けられている。
チャンバ１１内には、いずれも、ルツボ１４を覆って膜材料１３の気化物１３’が基板ホルダー１２側に向かうのを阻止する阻止位置（図２に示す位置）と、ルツボ１４を覆わず気化物１３’が基板ホルダー１２側に向かうのを許容する許容位置（図３、図４に示す位置）とに変位可能に、第１のシャッター部材２１および第２のシャッター部材２２が設けられている。
【００５０】
第１のシャッター部材２１および第２のシャッター部材２２の構成材料としては、それぞれ、特に限定されないが、例えば、ステンレス鋼、アルミニウムまたはアルミニウム合金、チタンまたはチタン合金、銅または銅系合金のような各種金属材料、シリコンのような各種半導体材料、石英ガラスのような各種ガラス材料等が挙げられる。
中でも、各シャッター部材２１、２２は、それぞれ、金属材料を主材料として構成されているのが好ましい。これにより、各シャッター部材２１、２２に、優れた熱伝導性を付与することができる。その結果、各シャッター部材２１、２２は、効率よく熱を放出（放熱）することができるようになり、気化物１３’の被着に伴う急激な温度上昇を防止することができる。これにより、各シャッター部材２１、２２は、その被着（捕捉）対象物を確実に被着させることができる。
【００５１】
これらの第１のシャッター部材２１および第２のシャッター部材２２は、それぞれ、その端部が回転駆動手段６０の回転軸６１および回転軸６２に固定されている。
回転軸６１は、中空部（内腔）を有する円筒状の筒体であり、その長さが回転軸６２よりも短く、かつ、中空部の直径が回転軸６２の直径よりも大きく設定されている。
そして、回転軸６１および回転軸６２は、回転軸６２が回転軸６１中空部を貫通した状態で、それぞれ回転駆動手段６０の本体部６３に接続されている。
【００５２】
また、本体部６３は、チャンバ１１の外部に設置されており、回転軸６１および回転軸６２は、チャンバ１１の底部を貫通した状態になっている。回転軸６２が挿通する貫通孔には、シール部材１５が設置され、回転軸６１と回転軸６２との間には、図示しないシール部材が設置され、これにより、チャンバ１１の気密性が確保されている。
回転駆動手段６０の本体部６３は、モータ、変速機等を内蔵しており、回転軸６１および回転軸６２を介して、第１のシャッター部材２１および第２のシャッター部材２２を、それぞれ独立して、回転駆動する。これにより、第１のシャッター部材２１および第２のシャッター部材２２は、それぞれ独立して、ルツボ１４に対して回動（回転）可能となっている。
【００５３】
第１のシャッター部材２１および第２のシャッター部材２２を、回動により変位する構成とすることにより、簡単な構成で阻止位置（図２に示す位置）と許容位置（図３および図４に示す位置）との間での変位を容易に行うことができる。
図２に示すように、第１のシャッター部材２１は、平板状をなし、一方、第２のシャッター部材２２は、お椀状をなしている。
【００５４】
第２のシャッター部材２２は、お椀状をなすことにより、そのルツボ１４側（下側）の面が湾曲凹面となっている。かかる構成とすることにより、第２のシャッター部材２２の表面積を広げ、堆積する膜（膜材料１３）が厚膜化して剥がれ落ちることを防止する効果が得られる他、後述するように有機ＥＬ層（薄膜）４を形成した後、湾曲凹面に付着する膜材料１３をより無駄なくかつ容易に回収することができるという利点もある。
【００５５】
また、チャンバ１１内には、基板ホルダー１２を覆って気化物１３’が基板ホルダー１２側に向かうのを阻止する阻止位置と、基板ホルダー１２を覆わず気化物１３’が基板ホルダー１２側に向かうのを許容する許容位置とに変位可能に、第３のシャッター部材２３が設けられている。
第３のシャッター部材２３の構成材料としては、前述した第１のシャッター部材２１および第２のシャッター部材２２で説明したのと同様のものを用いることができる。
【００５６】
この第３のシャッター部材２３は、平板状をなし、その端部が回転駆動手段６０’の回転軸６４に固定されている。
回転駆動手段６０’は、前述した回転駆動手段６０”と同様の構成となっており、本体部６５は、回転軸６４を介して、第３のシャッター部材２３を回転駆動する。これにより、第３のシャッター部材２３は、基板ホルダー１２に対して回動（回転）可能となっている。
【００５７】
第３のシャッター部材２３を、回動により変位する構成とすることにより、簡単な構成で阻止位置（図２に示す位置）と許容位置（図４に示す位置）との間での変位を容易に行うことができる。
ここで、第３のシャッター部材２３を阻止位置とすると、基板ホルダー１２は、この第３のシャッター部材２３により覆われることとなる。そのため、後述するように、有機ＥＬ層（薄膜）４を形成する際に、仮に、膜材料１３の気化物１３’が第２のシャッター部材２２の縁部から基板ホルダー１２側に回り込んだとしても、この第３のシャッター部材２３により捕捉して、陽極３へ到達するのを確実に阻止することができる。
【００５８】
なお、この第３のシャッター部材２３は、必要に応じて設けるようにすればよく、省略することもできる。
これらのシャッター部材２１、２２、２３が備える、それぞれの機能については、後述する有機ＥＬ素子１の製造方法において詳述する。
第２のシャッター部材２２の下側の面および隔壁部１２０の開口部１２１縁部には、それぞれ、膜材料１３の気化速度を測定する機能を有する第１のレートセンサ４１および第２のレートセンサ４２が設けられている。
【００５９】
各レートセンサ４１、４２は、それぞれ、例えば、水晶振動子、光学膜厚モニター等で構成することができる。例えば水晶振動子で構成されるレートセンサによれば、水晶振動子に気化物１３’が被着することによる共振周波数の変化から、比較的容易に気化速度を算出することができる。
【００６０】
第１のレートセンサ４１を第２のシャッター部材２２に設けることにより、第２のシャッター部材２２を許容位置に変位させた際には、第１のレートセンサ４１をルツボ１４からズレて位置させることができ、第１のレートセンサ４１への膜材料１３の付着量を低減させることができる。
また、第１のレートセンサ４１を第２のシャッター部材２２に、また第２のレートセンサ４２を隔壁部１２０にそれぞれ固定することにより、これらのレートセンサ４１、４２をチャンバ１１内に固定するための新たな部材を設ける必要がなく、部品点数の削減に寄与する。
【００６１】
なお、第１のレートセンサ４１および第２のレートセンサ４２の設置位置は、それぞれ、第２のシャッター部材２２とルツボ１４との間、および第２のシャッター部材２２と基板ホルダー１２との間であればよく、図示の位置に限定されるものでない。また、その設置個数もそれぞれの位置に１つに限定されるものでなく、２つまたは３つ以上であってもよい。
【００６２】
また、チャンバ１１には、その空間１１１の気体を排出して圧力を制御する減圧手段１８（例えばポンプ）と、空間１１１に雰囲気ガス（例えば不活性ガス、反応ガス等）を導入するためのガス供給手段とがそれぞれ接続されている。
前述したような回動駆動手段６０、６０’、６０”、加熱手段３１、減圧手段１８、ガス供給手段等が制御手段３２に接続され、制御手段３２は、これらの作動を制御する。例えば、回動駆動手段６０、６０’、６０”の作動（停止／運転、回転速度、回転角度等）を制御する。
【００６３】
また、制御手段３２には、各レートセンサ４１、４２、温度測定手段等が接続され、これらの測定結果（検出結果）が随時入力されている。
制御手段３２は、例えば、マイクロコンピュータ（ＣＰＵ）、温度測定手段および各レートセンサ４１、４２の測定値を一時的に記録（記憶）するメモリ、および、時間を示す時間信号を生成するタイムクロック等で構成されている。
【００６４】
このような制御手段３２は、第１のレートセンサ４１および温度測定手段で測定された測定値（出力信号）に基づいて、回動駆動手段６０を作動させることにより、各シャッター部材２１、２２の作動を制御して、これらを異なる時間に阻止位置に変位させる。例えば、後述するように、第１のシャッター部材２１を阻止位置とした状態で、加熱手段３１により膜材料１３の加熱を開始させ、膜材料１３が気化する温度となったとき、第１のシャッター部材２１を許容位置に変位させ、次いで、阻止位置の第２のシャッター部材２２に気化物を被着させ、膜材料１３の気化速度が所定の速度となったとき、第２のシャッター部材２２を許容位置に変位させるよう制御することにより、膜材料１３の有効利用を図りつつ、均一かつ緻密な有機ＥＬ層（薄膜）４を形成することができる。
【００６５】
その他、蒸着装置１０には、蒸着の開始等の指示を入力するための操作パネル（図示せず）が設けられている。
なお、膜材料１３としては、前述したような正孔輸送材料、電子輸送材料、発光材料が使用され、それぞれ、ルツボ１４に収容される。
以上のような構成の蒸着装置１０を有機ＥＬ層４の形成に用い、以下のようにして有機ＥＬ素子１を製造することができる。
図３は、図２に示す蒸着装置が備える第１のシャッター部材を許容位置に変位させた際の構成を示す縦断面図であり、図４は、図２に示す蒸着装置が備える第２のシャッター部材を許容位置に変位させた際の構成を示す縦断面図である。なお、以下では、説明の便宜上、図２〜４中の上側を「上」、下側を「下」または「底」という。
【００６６】
［１］陽極形成工程
まず、基板２を用意し、この基板２上に陽極３を形成する。
陽極３は、例えば、プラズマＣＶＤ、熱ＣＶＤ、レーザーＣＶＤのような化学蒸着法（ＣＶＤ）、真空蒸着、スパッタリング、イオンプレーティング等の乾式メッキ法、電解メッキ、浸漬メッキ、無電解メッキ等の湿式メッキ法、溶射法、ゾル・ゲル法、ＭＯＤ法、金属箔の接合等を用いて形成することができる。
なお、陽極３を形成する方法として、真空蒸着法を用いる場合には、次工程［２］で説明する本発明の蒸着装置を用いて陽極３を形成することもできる。
【００６７】
［２］有機ＥＬ層形成工程
次に、蒸着装置１０を用いて、陽極３上に、有機ＥＬ層４、すなわち、正孔輸送層４５、発光層４６および電子輸送層４７をこの順で積層して形成する。
［２−１］  まず、操作者は、陽極３が形成された基板２を、蒸着装置１０のチャンバ１１内に搬入し、基板ホルダー１２に装着（セット）するとともに、膜材料１３として、正孔輸送材料をルツボ１４内に設置する。
【００６８】
次いで、操作者は、チャンバ１１を密閉した後、操作パネルに所定の情報を入力して、蒸着装置１０を作動させる。所定の情報としては、例えば、膜材料１３の到達速度（所定の速度）、チャンバ１１内の圧力等が挙げられる。
蒸着装置１０が作動を開始すると、制御手段３２は、まず、各回転駆動手段６０、６０’を作動させて、図２に示すように、各シャッター部材２１、２２、２３を、それぞれ、阻止位置に変位させる。
【００６９】
その後、制御手段３２は、減圧手段１８およびガス供給手段を作動させることにより、チャンバ１１内を減圧するとともに、雰囲気ガスを導入して、雰囲気と圧力とを所定の状態とする。
具体的には、チャンバ１１内の圧力（減圧の程度）は、１×１０−３Ｐａ以下であるのが好ましい。これにより、膜材料１３から気化した気化物１３’の気化速度が、ルツボ１４付近と基板２付近とにおいて変化（低下）するのを防止して、陽極３にまで気化物１３’を確実に到達させることができる。
【００７０】
［２−２］  次に、制御手段３２は、加熱手段を作動させることにより、ルツボ１４に設置された膜材料（正孔輸送材料）１３の加熱を開始する。
このとき、膜材料１３の温度は、ルツボ１４に設けられた温度測定手段（図示せず）により測定されており、この測定値が随時、制御手段３２に入力されている。
［２−３］  次に、膜材料１３の温度が、膜材料１３が気化（蒸発または昇華）する温度に達すると、制御手段３２は、回転駆動手段６０を作動させることにより、第１のシャッター部材２１を、図２に示す阻止位置から、図３に示す許容位置に回動（変位）させる。
【００７１】
このように、膜材料１３が気化する温度に達するまでの間、第１のシャッター部材２１を阻止位置としておくことにより、膜材料１３に含まれる不純物のうち、膜材料１３より低い沸点または昇華点を有するものは、膜材料１３に先立って気化して第１のシャッター部材２１に被着する。これにより、第２のシャッター部材２２や第３のシャッター部材２３、さらには、陽極３に不純物が被着するのを確実に防止することができる。
【００７２】
［２−４］  次に、制御手段３２は、加熱手段３１による膜材料１３の加熱を継続させる。これにより、図３に示す阻止位置の第２のシャッター部材２２に、気化物１３’を被着させる。
このとき、第１のレートセンサ４１により膜材料１３の気化速度が測定されており、この測定値が随時、制御手段３２に入力されている。
【００７３】
また、このとき、前記工程［２−３］において、不純物は、第１のシャッター部材２１に被着して（捕捉されて）除去されているので、この第２シャッター部材２２には、純度の高い膜材料１３が被着することとなる。そのため、成膜終了後、チャンバ１１内から第２のシャッター部材２２を取り出して、この部材２２に被着している膜材料１３を回収することにより、再利用可能となる。これにより、無駄に使用される膜材料１３の量を低減することができ、製造コストの削減を図ることができる。
【００７４】
この膜材料１３を回収する方法としては、特に限定されず、例えば、Ｉ：第２のシャッター部材２２に被着した膜材料１３を溶解し得る溶媒に溶解した後、乾燥する方法、II：第２のシャッター部材２２に被着した膜材料１３をスパチュラ、ブラシ、研削板またはヤスリのような除去手段を用いて削り取る方法、III：第２のシャッター部材２２に被着した膜材料１３を加熱して溶融する方法等が挙げられる。
これらの中でも、膜材料１３を回収する方法としては、特に、IIの方法を用いるのが好ましい。かかる方法によれば、膜材料１３の変質・劣化を好適に防止して、比較的容易に膜材料１３を回収することができる。
【００７５】
［２−５］  次に、膜材料１３の気化速度が所定の速度に達すると、制御手段３２は、回転駆動手段６０を作動さることにより、第２のシャッター部材２２を、図２に示す阻止位置から、図４に示す許容位置に回動（変位）させる。
また、これとほぼ同時に、制御手段３２は、回転駆動手段６０’を作動さることにより、第３のシャッター部材２３を、図２に示す阻止位置から、図４に示す許容位置に回動（変位）させる。
これにより、膜材料１３の気化物１３’が、陽極３上に到着して被着することにより正孔輸送層４５が形成される。
【００７６】
このように、膜材料１３の気化速度が所定の速度に達するまでの間、第２のシャッター部材２２を阻止位置としておくことにより、気化物１３’は、第２のシャッター部材２２に被着する。これにより、所定の速度に満たない気化物１３’が、基板ホルダー１２（陽極３）に被着するのを防止することができる。換言すれば、正孔輸送層４５（薄膜）の成膜に適する速度（蒸着レート）で気化物１３’を陽極３に被着させることができる。その結果、均一、均質かつ緻密な正孔輸送層４５（薄膜）を確実に形成することができ、得られる正孔輸送層４５は、優れた正孔輸送能を発揮するものとなる。
【００７７】
また、正孔輸送層４５を形成している間、膜材料１３の気化速度は、第２のレートセンサ４２で測定（検出）されており、この測定値が随時、制御手段３２に入力されている。
そして、制御手段３２は、第２のレートセンサ４２の測定値に基づいて、加熱手段３１の作動（ＯＮ／ＯＦＦ）を制御することにより、膜材料１３の気化速度を、ほぼ一定の速度（所定の速度）となるように維持する。これにより、得られる正孔輸送層４５は、より均一、均質かつ緻密なものとなり、その正孔輸送能がより向上する。
【００７８】
なお、本実施形態では、加熱手段３１の作動（ＯＮ／ＯＦＦ）を制御することにより、膜材料１３の気化速度をほぼ一定の速度に保つ構成であるが、ルツボ１４に、例えば、ペルチェ素子等で構成される冷却手段を設け、加熱手段３１と冷却手段との双方を用いて、膜材料１３の加熱および強制冷却を行うことにより、膜材料１３の気化速度をほぼ一定の速度に保つよう構成してもよい。
【００７９】
次に、膜材料１３としてルツボ１４に発光材料および電子輸送材料を順次設置する以外は、以上と同様にして、発光層４６および電子輸送層４７をそれぞれ形成する。これにより、有機ＥＬ層４が形成される。
なお、各層の形成（成膜）に適した膜材料１３の気化速度（蒸着レート）や、加熱手段３１により供給するエネルギー量と各膜材料１３の気化速度との関係等は、それぞれ、予め実験的に求めておくことができる。
【００８０】
また、蒸着装置１０において、第１のシャッター部材２１および第２のシャッター部材２２は、本実施形態の使用方法に限定されず、例えば、次のように使用することもできる。
すなわち、Ａ：チャンバ１１の底部に、異なる膜材料をそれぞれ収納したルツボを２つ配置し、一方のルツボに収納された膜材料による成膜を行っている間、他方のルツボを第１のシャッター部材２１で覆っておき、他方のルツボに収納された膜材料による成膜を行っている間は、一方のルツボを第２のシャッター部材２２で覆っておくようにする。これにより、チャンバ１１を大気圧に復帰させることなく異なる膜材料で成膜を行うことができる。
【００８１】
また、Ｂ：成膜対象物をチャンバ１１内に連続的に搬送する場合、一つの成膜対象物への成膜終了後、次の成膜対象物がチャンバ１１内に搬送されるまでの間、ルツボを加熱した状態で、第２のシャッター部材２２で覆っておくようにする。これにより、複数の成膜対象物に対して、連続的に成膜を行うことができる。
また、各シャッター部材２１、２２、２３の少なくとも１つは、回動（回転）により変位する構成に代えて、スライドにより変位する構成としてもよい。
【００８２】
［３］陰極形成工程
次に、有機ＥＬ層４（電子輸送層４７）上に陰極５を形成する。
陰極５は、例えば、上述したような真空蒸着法の他、スパッタリング法、金属箔の接合等を用いて形成することができる。
なお、真空蒸着法により陽極３を形成する場合には、本発明の蒸着装置１０を用いて、前工程［２］と同様にして行うこともできる。
【００８３】
［４］保護層形成工程
次に、陽極３、有機ＥＬ層４および陰極５を覆うように、保護層６を形成する。
保護層６は、例えば、前述したような材料で構成される箱状の保護カバーを、各種硬化性樹脂（接着剤）で接合すること等により形成する（設ける）ことができる。
硬化性樹脂には、熱硬化性樹脂、光硬化性樹脂、反応性硬化樹脂、嫌気性硬化樹脂のいずれも使用可能である。
以上のような工程を経て有機ＥＬ素子１を製造することができる。
以上、本発明の蒸着装置について説明したが、本発明は、これらに限定されるものではない。
【００８４】
また、本発明の蒸着装置を構成する各部は、同様の機能を発揮し得る任意の構成のものと置換することができる。
また、前記実施形態では、陽極上に正孔輸送層、発光層および電子輸送層をこの順で形成（積層）する場合について説明したが、本発明は、陰極上に、電子輸送層、発光層および正孔輸送層をこの順に形成する場合に適用することもできる。
さらに、前記実施形態では、本発明の蒸着装置を、有機ＥＬ素子の有機ＥＬ層の形成に適用した場合を代表に説明したが、本発明の蒸着装置は、例えば、有機薄膜トランジスタが備える有機半導体層の形成および液晶表示装置が備える有機材料で構成されるカラーフィルターの形成等に適用することができる。
【図面の簡単な説明】
【００８５】
【図１】有機ＥＬ素子の一例を示した縦断面図である。
【図２】本発明の蒸着装置の実施形態の構成を示す縦断面図である。
【図３】図２に示す蒸着装置が備える第１のシャッター部材を許容位置に変位させた際の構成を示す縦断面図である。
【図４】図２に示す蒸着装置が備える第２のシャッター部材を許容位置に変位させた際の構成を示す縦断面図である。
【符号の説明】
【００８６】
１‥‥有機ＥＬ素子  ２‥‥基板  ３‥‥陽極  ４‥‥有機ＥＬ層  ４５‥‥正孔輸送層  ４６‥‥発光層  ４７‥‥電子輸送層  ５‥‥陰極  ６‥‥保護層  １０‥‥蒸着装置  １１‥‥チャンバ  １１１‥‥空間  １１２‥‥第１の空間  １１３‥‥第２の空間  １２‥‥基板ホルダー  １２０‥‥隔壁部  １２１‥‥開口部  １３‥‥膜材料  １３’‥‥気化物  １４‥‥ルツボ  １５‥‥シール部材  １８‥‥減圧手段  ２１‥‥第１のシャッター部材、２２‥‥第２のシャッター部材  ２３‥‥第３のシャッター部材  ３１‥‥加熱手段  ３２‥‥制御手段  ４１‥‥第１のレートセンサ  ４２‥‥第２のレートセンサ  ６０、６０’、６０”‥‥回転駆動手段  ６１、６２、６４、６６‥‥回転軸  ６３、６５、６７‥‥本体部
【図１】
2007146265.tif 000003
【図２】
2007146265.tif 000004
【図３】
2007146265.tif 000005
【図４】
2007146265.tif 000006